ТОРКРЕТ-МАССА
GUN MIXTURE

Изобретение относится к производству строительных материалов, которые могут быть использованы для теплоизоляции.
Известна торкрет-масса следующего состава, мас.%: портландцемент 24,0-35,0; шлакопемзовый заполнитель (фракции ≤5 мм) 45,0-64,0; асбест хризотиловый 3,0-10,0; отходы травления алюминиевой фольги 3,0-10,0 [1]. Термостойкость такой торкрет-массы при 800°C составляет 7-10 водных теплосмен.
Задачей изобретения является повышение термостойкости торкрет-массы.
Технический результат достигается тем, что торкрет-масса, содержащая портландцемент, шлакопемзовый заполнитель, асбест хризотиловый, дополнительно содержит циркон при следующем соотношении компонентов, мас.%: портландцемент 24,0-27,0; просеянный через сетку №10 шлакопемзовый заполнитель 58,0-65,0; асбест хризотиловый 6 сорта 6,5-10,5; молотый до прохождения через сито №0,14 циркон 4,5-5,5, при водоцементном отношении 0,5-0,55.
В таблице приведены составы торкрет-массы.
Компоненты дозируют в требуемых количествах, смешивают и готовят торкрет-массу, которую наносят на изолируемую (бетонную, кирпичную) поверхность и оставляют до затвердевания.
Источники информации
1. SU 966068, С04В 15/00, 1982.